(57)【要約】    【課題】  モール状糸体を用いたクッション性の良好な織物及びその織物からなる敷物の提供。    【解決手段】  綾織の織物Ａの経糸Ｍ及び緯糸Ｎは、何れも、芯糸に対し０．５２デニールのポリエステル繊維の単繊維を飾り糸として多数保持し、それらの多数の飾り糸は、芯糸を中心としてほぼ径方向に放射状をなすように周方向に密設されて内方に向かうほど高密度状態となり且つ軸線方向に密設された状態をなすモール状糸体である。経糸Ｍと緯糸Ｎのピッチはは等しく設定されており、何れもそれらのモール状糸体の自然半径の約１．３倍である。経糸Ｍと緯糸Ｎの交差部における両芯糸の中心同士の距離は、両モール状糸体の自然半径の和の約０．３倍である。【選択図】      図１
2020090743.tif 000002
【特許請求の範囲】
【請求項１】
経糸と緯糸からなる織物であって、
前記経糸及び緯糸は、何れも、芯糸に対し多数の飾り糸を保持し、それらの多数の飾り糸は、前記芯糸を中心としてほぼ径方向に放射状をなすように周方向に密設されて内方に向かうほど高密度状態となり且つ軸線方向に密設された状態をなすモール状糸体であることを特徴とする織物。
【請求項２】
経糸を構成するモール状糸体と緯糸を構成するモール状糸体の交差部における両芯糸の中心同士の距離が、両モール状糸体の自然半径の和よりも短い請求項１記載の織物。
【請求項３】
経糸を構成するモール状糸体同士である隣接経糸同士、及び、緯糸を構成するモール状糸体同士である隣接緯糸同士の、一方又は両方が、外周部同士において接触した状態又は圧接した状態である請求項１又は２記載の織物。
【請求項４】
経糸を構成するモール状糸体同士である隣接経糸同士、及び、緯糸を構成するモール状糸体同士である隣接緯糸同士の、両方が、外周部同士において接触した状態又は圧接した状態である請求項１又は２記載の織物。
【請求項５】
経糸を構成するモール状糸体同士である隣接経糸同士、及び、緯糸を構成するモール状糸体同士である隣接緯糸同士の、一方が、外周部同士において圧接した状態である請求項３又は４記載の織物。
【請求項６】
経糸を構成するモール状糸体同士である隣接経糸同士、及び、緯糸を構成するモール状糸体同士である隣接緯糸同士の、両方が、外周部同士において圧接した状態である請求項１又は２記載の織物。
【請求項７】
上記経糸と緯糸の交差部における両芯糸の中心同士の距離は、両モール状糸体の自然半径の和の０．９倍以下である請求項１記載の織物。
【請求項８】
上記経糸と緯糸の交差部における両芯糸の中心同士の距離が、両モール状糸体の自然半径の和の０．７倍以下である請求項１記載の織物。
【請求項９】
上記経糸と緯糸の一方又は両方は、ピッチがその隣接モール状糸体の自然半径の和の２分の１の０．５乃至２倍である請求項１、７又は８記載の織物。
【請求項１０】
上記経糸と緯糸の一方は、ピッチがその隣接モール状糸体の自然半径の和の２分の１の０．５乃至２倍、他方は、ピッチがその隣接モール状糸体の自然半径の和の２分の１の０．５乃至１．９倍である請求項１、７又は８記載の織物。
【請求項１１】
上記経糸と緯糸は、それぞれ、ピッチがその隣接モール状糸体の自然半径の和の２分の１の０．８乃至１．５倍である請求項１、７又は８記載の織物。
【請求項１２】
上記経糸と緯糸のピッチがそれぞれ一定で互いに等しい請求項１乃至１１の何れか１項に記載の織物。
【請求項１３】
上記経糸を構成するモール状糸体と緯糸を構成するモール状糸体が、色彩を除き同一である請求項１乃至１２の何れか１項に記載の織物。
【請求項１４】
上記モール状糸体の自然直径が３乃至４０ｍｍである請求項１乃至１３の何れか１項に記載の織物。
【請求項１５】
上記モール状糸体の飾り糸が、互いに撚り合わさっていない状態の単繊維である請求項１乃至１４の何れか１項に記載の織物。
【請求項１６】
上記モール状糸体における単繊維が、０．０３乃至３デニールの吸水性に乏しい単繊維である請求項１５記載の織物。
【請求項１７】
上記単繊維が、ポリエステル系繊維、ポリプロピレン系繊維又はポリエチレン系繊維である請求項１６記載の織物。
【請求項１８】
請求項１乃至１７の何れか１項に記載の織物からなる敷物。
【発明の詳細な説明】
【技術分野】
【０００１】
本発明は、モール状糸体を用いた織物及びその織物からなる敷物に関する。
【背景技術】
【０００２】
特開２００７−１３８３４４号公報には、ヨコ糸が、糸の長さ方向において色彩が変化しているシェニール糸によって構成され、図柄が描出されている織物において、色差あるいは繊維素材差または糸断面径差を用い目印として認識でき、この目印が製織時の織幅より長い間隔で尚且つ等間隔で構成される折り返し目印１２を有するシェニール糸をヨコ糸として織り込む時、上下に分かれたタテ糸内に挿入したシェニール糸の折り返し目印部１２を織物の両端に配し、シェニール糸の折り返し部の折り返し目印部１２ａをＡ点とし、シャトル側に続くの折り返し目印部１２ｂをＢ点とし、上下に分かれたタテ糸内に挿入されたシェニール糸を、指あるいは治具を用い織物の中心線１７付近で屈曲させ、この屈曲部１４をＣ点とし、Ａ点Ｃ点間とＢ点Ｃ間でシェニール糸に弛みを発生させないように配置した製織法及びその製織法によるシェニール糸を用いた織物の発明が開示されている。
【０００３】
この発明によれば、ヨコ糸が糸の長さ方向において色彩が変化しているシェニール糸によって構成され、図柄が描出されている織物が、織の初心者であっても、短時間で、良好な柄合わせ精度で得られるものとされているが、シェニール糸のクッション性を活かすという観点においては、十分とは言い得ないものであった。
【先行技術文献】
【特許文献】
【０００４】
【特許文献１】特開２００７−１３８３４４号公報
【発明の概要】
【発明が解決しようとする課題】
【０００５】
本発明は、モール状糸体を用いたクッション性の良好な織物及びその織物からなる敷物を提供することを目的とする。
【課題を解決するための手段】
【０００６】
本発明の織物及び敷物は、次のように表すことができる。
【０００７】
(1) 経糸と緯糸からなる織物であって、
前記経糸及び緯糸は、何れも、芯糸に対し多数の飾り糸を保持し、それらの多数の飾り糸は、前記芯糸を中心としてほぼ径方向に放射状をなすように周方向に密設されて内方に向かうほど高密度状態となり且つ軸線方向に密設された状態をなすモール状糸体であることを特徴とする織物。
【０００８】
本発明の織物は、経糸と緯糸からなり、それらの経糸及び緯糸が、何れも、芯糸に対し多数の飾り糸を保持し、それらの多数の飾り糸は、前記芯糸を中心としてほぼ径方向に放射状をなすように周方向に密設されて内方に向かうほど高密度状態となり且つ軸線方向に密設された状態をなすモール状糸体であるため、織物の厚さ方向において、経糸及び緯糸を構成するモール状糸体が良好なクッション性を発揮し得る。
【０００９】
(2) 経糸を構成するモール状糸体と緯糸を構成するモール状糸体の交差部における両芯糸の中心同士の距離が、両モール状糸体の自然半径の和よりも短い上記(1)記載の織物。
【００１０】
(3) 経糸を構成するモール状糸体同士である隣接経糸同士、及び、緯糸を構成するモール状糸体同士である隣接緯糸同士の、一方又は両方が、外周部同士において接触した状態又は圧接した状態である上記(1)又は(2)記載の織物。
【００１１】
(4) 経糸を構成するモール状糸体同士である隣接経糸同士、及び、緯糸を構成するモール状糸体同士である隣接緯糸同士の、両方が、外周部同士において接触した状態又は圧接した状態である上記(1)又は(2)記載の織物。
【００１２】
(5) 経糸を構成するモール状糸体同士である隣接経糸同士、及び、緯糸を構成するモール状糸体同士である隣接緯糸同士の、一方が、外周部同士において圧接した状態である上記(3)又は(4)記載の織物。
【００１３】
(6) 経糸を構成するモール状糸体同士である隣接経糸同士、及び、緯糸を構成するモール状糸体同士である隣接緯糸同士の、両方が、外周部同士において圧接した状態である上記(1)又は(2)記載の織物。
【００１４】
(7) 上記経糸と緯糸の交差部における両芯糸の中心同士の距離は、両モール状糸体の自然半径の和の０．９倍以下である上記(1)記載の織物。
【００１５】
(8) 上記経糸と緯糸の交差部における両芯糸の中心同士の距離が、両モール状糸体の自然半径の和の０．７倍以下である上記(1)記載の織物。
【００１６】
(9) 上記経糸と緯糸の一方又は両方は、ピッチがその隣接モール状糸体の自然半径の和の２分の１の０．５乃至２倍である上記(1)、(7)又は(8)記載の織物。
【００１７】
(10) 上記経糸と緯糸の一方は、ピッチがその隣接モール状糸体の自然半径の和の２分の１の０．５乃至２倍、他方は、ピッチがその隣接モール状糸体の自然半径の和の２分の１の０．５乃至１．９倍である上記(1)、(7)又は(8)記載の織物。
【００１８】
(11) 上記経糸と緯糸は、それぞれ、ピッチがその隣接モール状糸体の自然半径の和の２分の１の０．８乃至１．５倍である上記(1)、(7)又は(8)記載の織物。
【００１９】
(12) 上記経糸と緯糸のピッチがそれぞれ一定で互いに等しい上記(1)乃至(11)の何れか１項に記載の織物。
【００２０】
(13) 上記経糸を構成するモール状糸体と緯糸を構成するモール状糸体が、色彩を除き同一である上記(1)乃至(12)の何れか１項に記載の織物。
【００２１】
(14) 上記モール状糸体の自然直径が３乃至４０ｍｍである上記(1)乃至(13)の何れか１項に記載の織物。
【００２２】
(15) 上記モール状糸体の飾り糸が、互いに撚り合わさっていない状態の単繊維である上記(1)乃至(14)の何れか１項に記載の織物。
【００２３】
(16) 上記モール状糸体における単繊維が、０．０３乃至３デニールの吸水性に乏しい単繊維である上記(15)記載の織物。
【００２４】
(17) 上記単繊維が、ポリエステル系繊維、ポリプロピレン系繊維又はポリエチレン系繊維である上記(16)記載の織物。
【００２５】
(18) 上記(1)乃至(17)の何れか１項に記載の織物からなる敷物。
【発明の効果】
【００２６】
本発明の織物及び敷物は、織物の厚さ方向において、経糸及び緯糸を構成するモール状糸体が良好なクッション性を発揮し得る。
【図面の簡単な説明】
【００２７】
【図１】綾織りの織物からなる敷物の要部平面図である。
【図２】綾織りの織物からなる敷物と自然状態のモール状糸体（経糸）の要部平面図である。
【図３】綾織りの織物からなる敷物の要部底面図である。
【図４】綾織りの織物からなる敷物と自然状態のモール状糸体（緯糸）の要部底面図である。
【図５】平織りの織物からなる敷物の要部平面図である。
【図６】２本のモール状糸体を用いた平織りの織物からなる敷物の要部平面図である。
【発明を実施するための形態】
【００２８】
[1] 本発明の実施の形態を、図面を参照しつつ説明する。
【００２９】
図面は、何れも本発明の織物からなる敷物についてのものである。
【００３０】
(1) 図１乃至図４に示す敷物は、経糸Ｍと緯糸Ｎからなる綾織の織物Ａからなる。
【００３１】
(1-1) この織物Ａを構成する経糸Ｍ及び緯糸Ｎは、色彩を除き同一のモール状糸体であり、経糸Ｍ及び緯糸Ｎとして１本ずつのモール状糸体が用いられている。
【００３２】
(1-2) このモール状糸体は、２本の５０デニールのポリエステル繊維のモノフィラメント糸からなる芯糸に対し、０．５２デニールのポリエステル繊維の単繊維（吸水性に乏しい単繊維）を飾り糸として多数保持し、それらの多数の飾り糸は、前記芯糸を中心としてほぼ径方向に放射状をなすように周方向に密設されて内方に向かうほど高密度状態となり且つ軸線方向に密設された状態をなすものである。
【００３３】
(1-3) 図２及び図４には、それぞれ、敷物上に経糸Ｍ及び緯糸Ｎを構成するモール状糸体が自然状態（特段の外力を受けたり、吸水により収縮したりしていない状態）で示されている。
【００３４】
それらの自然状態のモール状糸体Ｒ・Ｓの直径（自然直径）は約１１ｍｍであり、実質上一定である。
【００３５】
(1-4) 経糸Ｍと緯糸Ｎのピッチは（織物Ａが水平面に沿っているとして、隣接経糸Ｍの中心線同士の水平距離及び隣接緯糸Ｎの中心線同士の水平距離）は等しく設定されており、何れもそれらのモール状糸体の自然半径（自然直径の０．５倍）の約１．３倍である。すなわち、経糸Ｍを構成するモール状糸体同士である隣接経糸同士、及び、緯糸Ｎを構成するモール状糸体同士である隣接緯糸同士の、両方が、外周部同士において圧接した状態である。
【００３６】
(1-5) 経糸Ｍと緯糸Ｎの交差部における両芯糸の中心同士の距離は、両モール状糸体の自然半径の和の約０．３倍である。
【００３７】
(1-6) このような構成により、この敷物は、織物Ａの厚さ方向において、織物Ａ全面にわたり、経糸Ｍ及び緯糸Ｎを構成するモール状糸体が良好なクッション性を発揮し得る。
【００３８】
また、経糸Ｍ及び緯糸Ｎを構成するモール状糸体における飾り糸としての単繊維が、芯糸を中心としてほぼ径方向に放射状をなすように周方向に密設されて内方に向かうほど高密度状態となり且つ軸線方向に密設された状態をなし、それらの単繊維は０．５２デニールの吸水性に乏しい単繊維であるため、毛管現象により、その内方に向かって強い吸水力が作用し、比較的多量の水を内方に向かって迅速に吸水し得る。このように吸水したモール状糸体の外周部は、毛管現象により、水分含有率が低い状態となり、而も、同外周面部は、吸水性に乏しい単繊維の先端部により形成されているので、繊維が占める面積が比較的小さく、且つ繊維自体が非湿潤状態を維持する。そのため、水分を吸収した状態の前記外周面部は比較的乾燥した状態を維持し易く、べとつき感が生じにくい。また乾燥し易い。
【００３９】
(2) 図５に示す敷物は、経糸Ｍと緯糸Ｎからなる平織の織物Ｂからなる。
【００４０】
この織物Ｂを構成する経糸Ｍ及び緯糸Ｎは、色彩を除き同一のモール状糸体であり、経糸Ｍ及び緯糸Ｎとして１本ずつのモール状糸体が用いられている。
【００４１】
モール状糸体の構成は、図１乃至図４に示すものと同様であり、敷物の作用及び効果も図１乃至図４に示す敷物と同様である。
【００４２】
(3) 図６に示す敷物は、経糸Ｍと緯糸Ｎからなる平織の織物Ｃからなる。
【００４３】
この織物Ｃを構成する経糸Ｍ及び緯糸Ｎは、色彩を除き同一のモール状糸体であり、経糸Ｍ及び緯糸Ｎとして２本のモール状糸体が織物Ａが沿う平面に平行状に並列する状態で一体的に用いられている。
【００４４】
モール状糸体の構成は、図１乃至図４に示すものと同様であり、敷物の作用及び効果も図１乃至図４に示す敷物と同様である。
【００４５】
[2] 本発明の実施の形態を、上記以外の形態を含めて更に説明する。
【００４６】
(1) 本発明の織物は、経糸と緯糸からなる。その織り方は、例えば平織、綾織等とすることができるが、これらに限るものではない。
【００４７】
本発明の織物は、例えば玄関マット、キッチンマット、トイレマット、椅子敷、カーペット等の敷物類や衣類等に用いることができる。
【００４８】
(1-1) 前記経糸及び緯糸は、何れも、芯糸に対し多数の飾り糸を保持し、それらの多数の飾り糸は、前記芯糸を中心としてほぼ径方向に放射状をなすように周方向に密設されて内方に向かうほど高密度状態となり且つ軸線方向に密設された状態をなすモール状糸体である。
【００４９】
(1-2) 径糸と緯糸は、それぞれ１本ずつのモール状糸体を用いる（一つの織物における横方向に並列する経糸又は縦方向に並列する緯糸が連続した１本のモール状糸体で構成されることを意味するものではない）ことができるが、これに限るものではなく、例えば２本のモール状糸体を織物が沿う平面に平行状に並列する状態で一体的に取り扱って径糸及び緯糸の両方又は一方に用いることもできる。
【００５０】
(1-3) 経糸を構成するモール状糸体と緯糸を構成するモール状糸体は、色彩を除き同一（色彩は同一でも異なるものでもよい）であるものとすることができるが、これに限るものではない。経糸を構成するモール状糸体と緯糸を構成するモール状糸体が、色彩を除き異なる（色彩は同一でも異なるものでもよい）ものとすることもできる。
【００５１】
色彩を除き異なるモール状糸体というのは、例えば、自然半径（特段の外力を受けたり、吸水により収縮している等の、通常の自然の状態のモール状糸体の半径）が異なるもの、芯糸や飾り糸の素材や太さ（繊度）等が異なるもの、モール状糸体の長さ方向における単位長さあたりの飾り糸の本数が異なるもの等を挙げることができる。
【００５２】
(1-4) 本発明の織物は、経糸を構成するモール状糸体同士である隣接経糸同士、及び、緯糸を構成するモール状糸体同士である隣接緯糸同士の、一方（経糸を構成するモール状糸体同士である隣接経糸同士のみ、若しくは、緯糸を構成するモール状糸体同士のみ）又は両方が、外周部同士において接触した状態又は圧接した状態であるものとすることができる。この場合、織物の厚さ方向において、織物全面にわたり、経糸及び緯糸を構成するモール状糸体が良好なクッション性を発揮し得る。
【００５３】
また本発明の織物は、経糸を構成するモール状糸体同士である隣接経糸同士、及び、緯糸を構成するモール状糸体同士である隣接緯糸同士の、両方が、外周部同士において接触した状態又は圧接した状態であるものとすることができる。この場合、クッション性はより良好となる。
【００５４】
また本発明の織物は、経糸を構成するモール状糸体同士である隣接経糸同士、及び、緯糸を構成するモール状糸体同士である隣接緯糸同士の、一方が、外周部同士において圧接した状態であるものとすることができる。この場合、クッション性はより良好となる。
【００５５】
また本発明の織物は、経糸を構成するモール状糸体同士である隣接経糸同士、及び、緯糸を構成するモール状糸体同士である隣接緯糸同士の、両方が、外周部同士において圧接した状態であるものとすることができる。この場合、クッション性は更に良好となる。
【００５６】
(1-5) 経糸及び緯糸のピッチは、その隣接モール状糸体（経糸のピッチであれば経糸を構成する隣接モール状糸体であり、緯糸のピッチであれば緯糸を構成する隣接モール状糸体）の自然半径の和の２分の１の例えば０．５乃至２．５倍とすることができる。なお、各経糸を構成するモール状糸体の自然半径は実質上同一であることが好ましく、その場合の経糸を構成する隣接モール状糸体の自然半径の和の２分の１は、経糸を構成するモール状糸体の自然半径に等しい。同様に、各緯糸を構成するモール状糸体の自然半径は実質上同一であることが好ましく、その場合の緯糸を構成する隣接モール状糸体の自然半径の和の２分の１は、緯糸を構成するモール状糸体の自然半径に等しい。
【００５７】
ピッチというのは、織物が沿う平面における隣接経糸の中心線同士又は隣接緯糸の中心線同士の距離（例えば織物が水平面に沿う場合における隣接経糸の中心線同士の水平距離又は隣接緯糸の中心線同士の水平距離）を言う。
【００５８】
モール状糸体の自然半径というのは、特段の外力を受けたり、吸水により収縮したりしていない状態の半径を言う。経糸又は緯糸のピッチがその隣接モール状糸体の自然半径の和の２分の１の２倍又は２倍未満である場合、経糸を構成するモール状糸体同士である隣接経糸同士、又は、緯糸を構成するモール状糸体同士である隣接緯糸同士が、外周部同士において接触した状態（２倍）又は圧接した状態（２倍未満）となる。
【００５９】
本発明におけるモール状糸体の自然直径（自然半径の２倍）は、例えば３乃至４０ｍｍとすることができ、実質上一定であることが望ましい。モール状糸体の自然直径は、好ましくは６乃至２５ｍｍ、より好ましくは８乃至２０ｍｍである。
【００６０】
経糸と緯糸の一方又は両方は、ピッチがその隣接モール状糸体の自然半径の和の２分の１の例えば０．５乃至２倍とすることができ、この場合、織物の厚さ方向において、織物全面にわたり、経糸及び緯糸を構成するモール状糸体が良好なクッション性を発揮し得る。
【００６１】
例えば、経糸と緯糸の一方は、ピッチがその隣接モール状糸体の自然半径の和の２分の１の０．５乃至２倍、他方は、ピッチがその隣接モール状糸体の自然半径の和の２分の１の０．５乃至１．９倍であるものとすることができる。この場合、織物の厚さ方向において、織物全面にわたり、経糸及び緯糸を構成するモール状糸体がより良好なクッション性を発揮し得る。
【００６２】
経糸と緯糸は、それぞれ、ピッチがその隣接モール状糸体の自然半径の和の２分の１の０．５乃至１．９倍又は０．５乃至１．８倍とすることができ、０．６乃至１．７倍とすることが好ましく、より好ましくは０．８乃至１．５倍、更に好ましくは１乃至１．４倍である。
【００６３】
経糸と緯糸のピッチはそれぞれ一定で互いに等しいものとすることができる。
【００６４】
(1-6) 経糸を構成するモール状糸体と緯糸を構成するモール状糸体の交差部における両芯糸の中心同士の距離は、両モール状糸体の自然半径の和よりも短いものとすることができる。この場合、織物の厚さ方向において、比較的に弾力的なクッション性を発揮し得る。
【００６５】
経糸と緯糸の交差部における両芯糸の中心同士の距離は、例えば、両モール状糸体の自然半径の和の０．９倍以下であるものとすることができる。
【００６６】
経糸と緯糸の交差部における両芯糸の中心同士の距離は、両モール状糸体の自然半径の和の０．８倍以下とすることができ、好ましくは０．７倍以下、より好ましくは０．６倍以下、更に好ましくは０．５倍以下、更に好ましくは０．４倍以下であり、一層好ましくは０．３倍以下とすることができる。
【００６７】
(1-7) 例えば、経糸と緯糸からなる本発明の織物の、経糸と緯糸の一方は、ピッチがその隣接モール状糸体の自然半径の和の２分の１の０．５乃至２倍、他方は、ピッチがその隣接モール状糸体の自然半径の和の２分の１の０．５乃至１．９倍であり、経糸と緯糸の交差部における両芯糸の中心同士の距離は、両モール状糸体の自然半径の和の０．９倍以下である場合、それらの経糸及び緯糸が、何れも、芯糸に対し多数の飾り糸を保持し、それらの多数の飾り糸は、前記芯糸を中心としてほぼ径方向に放射状をなすように周方向に密設されて内方に向かうほど高密度状態となり且つ軸線方向に密設された状態をなすモール状糸体であるため、織物の厚さ方向において、織物全面にわたり、経糸及び緯糸を構成するモール状糸体が比較的に弾力的な良好なクッション性を発揮し得る。
【００６８】
(2) 本発明におけるモール状糸体は、芯糸に対し多数の飾り糸を保持し、それらの多数の飾り糸は、前記芯糸を中心としてほぼ径方向に放射状をなすように周方向に密設されて内方に向かうほど高密度状態となり且つ軸線方向に密設された状態をなすものである。
【００６９】
(2-1) 飾り糸は、芯糸に保持されている部分以外は基本的に互いに独立性があることが望ましい。この場合、経糸のモール状糸体と緯糸のモール状糸体の交差部における両芯糸の中心同士の距離を可及的に短いものとなし易い。
【００７０】
(2-2) 飾り糸は、互いに撚り合わさっていない状態（撚により集束されていない状態）の単繊維であることが好ましいが、これに限るものではない。飾り糸が互いに撚り合わさっていない状態の単繊維である場合、経糸のモール状糸体と緯糸のモール状糸体の交差部における両芯糸の中心同士の距離を可及的に短いものとなし易い。
【００７１】
飾り糸としての単繊維の繊度は、好ましくは０．０３乃至２デニール、より好ましくは０．０３乃至１．５デニールであり、１．２デニール以下、１デニール以下、又は０．８デニール以下とすることもできる。
【００７２】
(2-3) 本発明におけるモール状糸体における多数の飾り糸の保持は、芯糸に対し、多数の飾り糸を、その飾り糸の中間部において、前記芯糸に対し横方向状をなすように保持するものとすることができる。
【００７３】
飾り糸のうち芯糸に保持される中間部は、飾り糸の長さ方向の一定位置であること、特に中央位置であることが望ましい。
【００７４】
(2-4) 飾り糸が芯糸に対し横方向状をなすというのは、芯糸に保持された飾り糸の長さ方向が、芯糸の長さ方向に対し６０乃至９０度程度の角度をなす状態、好ましくは７０乃至９０度、より好ましくは８０乃至９０度若しくは８５乃至９０度の角度をなす状態を意味する。
【００７５】
(2-5) 芯糸に対する飾り糸の保持としては、例えば、複数本の芯糸同士の間（例えば、相互に撚り状態にある複数本の芯糸同士の間）に挟み込む力による保持、１又は好ましくは２本以上の芯糸に対する接着又は融着等の固着物質の固着力による保持、又は、両者の併用（複数本の芯糸同士の間に挟み込む力と、固着物質の固着力による保持の併用）が可能である。
【００７６】
固着物質の固着力による保持を行う場合においては、例えば芯糸として熱融着糸を用い、熱処理により芯糸を融着することができる。
【００７７】
(2-6) 多数の飾り糸は、芯糸の長さ方向において満遍なく又は間隔おきに保持されたものとすることができる。間隔おきの保持としては、多数の飾り糸からなる飾り糸群が芯糸の長さ方向において一定間隔おきに又は可変間隔おきに保持された場合を挙げることができる。相互に撚り状態にある複数本の芯糸同士の間に飾り糸を保持する場合は、例えば、その撚り数に応じた一定間隔おきに飾り糸が保持されたものとすることができる。
【００７８】
(2-7) 飾り糸（例えば単繊維）の長さは、例えば３乃至４０ｍｍとすることができるがこれに限るものではない。また、飾り糸の長さは一定であることが望ましいがこれに限るものではない。
【００７９】
(2-8) 飾り糸の素材としては、例えば、ポリエステル系繊維、ポリプロピレン系繊維、ポリエチレン系繊維、ポリアミド系繊維を挙げることができるが、これに限るものではない。
【００８０】
飾り糸が単繊維である場合、例えば、ポリエステル系繊維、ポリプロピレン系繊維、ポリエチレン系繊維、ポリアミド系繊維等のフィラメントからなるものとすることができるが、これに限るものではない。
【００８１】
(2-9) 芯糸としては、例えば、１０乃至３００デニールのモノフィラメント糸、紡績糸、又はマルチフィラメント撚糸を挙げることができるが、これに限るものではない。前記熱融着糸を用いることもできる。芯糸の素材としては、例えば、ポリエステル系繊維、ポリプロピレン系繊維、ポリエチレン系繊維、ポリアミド系繊維を挙げることができるが、これに限るものではない。
【００８２】
(2-10) 本発明におけるモール状糸体の飾り糸は、外周に実質上凹凸を有しないものの他、例えば、外周に凹凸を有する横断面形状の０．０３乃至３デニールの単繊維であるものとすることができる。この場合のモール状糸体においては、飾り糸としての単繊維が、０．０３乃至３デニールで外周に凹凸を有する横断面形状の単繊維であり、而も、芯糸を中心としてほぼ径方向に放射状をなすように周方向に密設されて内方に向かうほど高密度状態となり且つ軸線方向に密設された状態をなす。
【００８３】
そのため、前記飾り糸としての単繊維は、モール状糸体からの離脱が効果的に防止される。
【００８４】
飾り糸としての単繊維の横断面形状は、例えば、外周に凹凸（すなわち凹部と凸部）を有する横断面形状とすることができる。
【００８５】
好ましい態様としては、外周に３以上の凸部を有するものを挙げることができる。その場合、単繊維の横断面形状の外周における凸部同士の間に１以上の凹部が存在するものとすることができる。
【００８６】
単繊維の横断面形状は、任意の横断面において実質上同一であるものとすることができるが、必ずしもこれに限るものではない。
【００８７】
単繊維の横断面形状の外周における凸部の突出寸法は、例えば、その横断面の外接円の直径の３％以上５０％以下とすることができる。好ましくは、５乃至１０％以上５０％以下である。
【００８８】
飾り糸としての単繊維のこのような横断面形状の具体的な例としては、中心点から３以上（好ましくは４若しくは５以上）の方向（例えば等中心角毎の３以上の方向）に突起する形状、正多角形等の所定の多角形からその各辺を底辺とする略二等辺三角形等の略三角形状の突起が形成された形状、円形・楕円形若しくは略楕円形（例えば短軸と長軸の比が１：５乃至３：５程度の比較的細長い楕円形）・長方形（例えば縦横の比が１：５乃至３：５程度の比較的細長い長方形）・正多角形等の所定の多角形の外周部に周方向間隔おき（例えば等間隔おき又は等中心角毎）に例えば略三角形状・略方形状・略台形状等の一定の又は複数種若しくは多様な突起部が３以上（好ましくは４若しくは５以上）形成された形状を挙げることができ、いわゆる星形や扁平多葉形状も含まれる。これらの場合、突起部同士の間の部分を凹部とすることができる。
【００８９】
単繊維の横断面形状における外周部の凸部の数をｎとした場合に、前記横断面形状の中心に対する隣り合う凸部の周方向中央部同士の間の中心角が、（１０８０／ｎ）度と１８０度の小さい方以下で、（１８０／３ｎ）度以上であるものとすることができる。
【００９０】
また、前記横断面形状における隣り合う凸部同士の中心角は、
（９００／ｎ）度と１５０度の小さい方以下で（１８０／２ｎ）度以上、
（７２０／ｎ）度と１２０度の小さい方以下で（１２０／ｎ）度以上、
或いは、
（５４０／ｎ）度と９０度の小さい方以下で（１８０／ｎ）度以上とすることができる。
【００９１】
(2-11) 本発明におけるモール状糸体は、略円柱形状をなし、その略円柱形状の外周面が、飾り糸（例えば上記単繊維）の先端部（すなわち、芯糸を中心としてほぼ径方向に放射状をなすように周方向に密設された単繊維等の飾り糸の先端部）により形成されているものとすることができる。
【００９２】
(2-12) 本発明におけるモール状糸体は、複数条（例えば２条）のモール糸が、各条のモール糸の芯糸を中心として撚り合わさることにより、その撚り合わさった部分が１本のモール糸状をなすものとすることもできる。
【００９３】
(2-13) 上記モール状糸体における飾り糸としての０．０３乃至３デニールの単繊維が吸水性に乏しいものとすることにより、毛管現象により内方に向かう吸水力が作用するものとすることができる。この吸水性に乏しい単繊維は、より好ましくは０．０３乃至１．５デニールであり、１．２デニール以下、１デニール以下、又は０．８デニール以下とすることもできる。このモール状糸体は、略円柱形状をなし、その略円柱形状の外周面が、飾り糸としての単繊維の先端部により形成されていることが好ましい。
【００９４】
この場合、飾り糸としての単繊維が、芯糸を中心としてほぼ径方向に放射状をなすように周方向に密設されて内方に向かうほど高密度状態となり且つ軸線方向に密設された状態をなし、０．０３乃至３デニールの吸水性に乏しい単繊維であるため、毛管現象により、その内方に向かって強い吸水力が作用し、比較的多量の水を内方に向かって迅速に吸水し得る。
【００９５】
このように吸水したモール状糸体の外周部は、毛管現象により、水分含有率が低い状態となり、而も、同外周面部は、吸水性に乏しい単繊維の先端部により形成されているので、繊維が占める面積が比較的小さく、且つ繊維自体が非湿潤状態を維持する。そのため、水分を吸収した状態の前記外周面部は比較的乾燥した状態を維持し易く、べとつき感が生じにくい。また乾燥し易い。この場合の本発明の織物は、吸水性を要するか又は吸水性であることが望ましい用途、例えば風呂上り等のための足拭きマット、キッチンマット、玄関マット、水分拭き取り具、椅子敷、衣類等に用いることができる。
【００９６】
吸水性に乏しい単繊維の吸水率としては、２０℃相対湿度６５％において、例えば３％以下とすることができる。好ましくは、２０℃相対湿度６５％において２％以下、より好ましくは１％以下である。そのような単繊維としては、例えば、ポリエステル系繊維、ポリプロピレン系繊維、ポリエチレン系繊維、ポリアミド系繊維等（好ましくはポリエステル系繊維、ポリプロピレン系繊維又はポリエチレン系繊維）のフィラメントからなるものとすることができ、必要に応じ、全単繊維又は一部の単繊維の全体又は部分に各種界面活性剤等により親水化処理を施すこともできる。
【００９７】
この場合の飾り糸としての単繊維は、前記撚り合わさった部分の軸線方向長１ｃｍ当り、例えば１万乃至２５万本程度（単繊維の繊度の大小に応じ、本数は、それぞれ少な目及び多目とすることができる。単繊維が０．７デニールの場合、撚り合わさった部分の軸線方向長１ｃｍ当り、例えば５万本程度。）が、その撚り合わさった部分の軸線を中心としてほぼ径方向に放射状をなすように密設され且つ軸線方向に密設されたものとすることができる。
【００９８】
本発明におけるモール状糸体における多数の飾り糸としての多数の単繊維の横断面の扁平率の平均は、例えば０．５以上（例えば０．５乃至０．９）であるものとすることができる。好ましくは０．５５以上、より好ましくは０．６以上である。モール状糸体における多数の飾り糸を構成する０．０３乃至３デニールの多数の吸水性に乏しい単繊維の横断面の扁平率の平均が０．５以上であることにより、飾り糸としての吸水性に乏しい単繊維の扁平率が低いモール状糸体に比し、吸水性が顕著に高い。なお、扁平率ｆとは、横断面の最大寸法をａ、その最大寸法の方向に直交する方向の寸法をｂとした場合、ｆ＝（ａ−ｂ）／ａを意味する。単繊維の扁平率等の横断面形状は、任意の横断面において実質上同一であるものとすることができるが、必ずしもこれに限るものではない。
【符号の説明】
【００９９】
Ａ  織物
Ｂ  織物
Ｃ  織物
Ｍ  経糸
Ｎ  緯糸
Ｒ  自然状態のモール状糸体
Ｓ  自然状態のモール状糸体
【図１】
2020090743.tif 000003
【図２】
2020090743.tif 000004
【図３】
2020090743.tif 000005
【図４】
2020090743.tif 000006
【図５】
2020090743.tif 000007
【図６】
2020090743.tif 000008